(57)【要約】【課題】室内で極めて良好にマイナスイオンを発生させることができ、防カビ性能に優れ、揮発性有機化合物の発生量が少なく、また塗工後の初期臭気量が極めて少ない建築用砂壁状塗材を提供すること。【解決手段】アクリル樹脂系エマルジョン、難燃性付与材、無機充填材および水からなる建築用砂壁状塗材中に、マイナスイオン発生紛体組成物を含有させたことを特徴とするマイナスイオン発生建築用砂壁状塗材であり、含有させるマイナスイオン発生紛体組成物が、トルマリン粉末と、電融安定化酸化ジルコニウムを除くジルコニウム化合物粉末あるいは、電融安定化酸化ジルコニウム粉末との混合物であるマイナスイオン発生建築用砂壁状塗材である。【選択図】　　　　　なし【特許請求の範囲】
【請求項１】
アクリル樹脂系エマルジョン、難燃性付与材、無機充填材および水からなる建築用砂壁状塗材中に、マイナスイオン発生紛体組成物を含有させたことを特徴とするマイナスイオン発生建築用砂壁状塗材。
【請求項２】
アクリル樹脂系エマルジョンがアクリル・スチレン樹脂系エマルジョンである請求項１に記載のマイナスイオン発生建築用砂壁状塗材。
【請求項３】
難燃性付与材が水酸化アルミニウムであり、無機充填材が酸化チタンおよび炭酸カルシウムである請求項１または２に記載のマイナスイオン発生建築用砂壁状塗材。
【請求項４】
建築用砂壁状塗材が、樹脂系エマルジョンが固形分換算で５〜３０重量部、難燃性付与材が２５〜７０重量部、無機充填材が５〜５０重量部および水からなるものであることを特徴とする請求項１、２または３に記載のマイナスイオン発生建築用砂壁状塗材。
【請求項５】
マイナスイオン発生紛体組成物が、建築用砂壁状塗材１００重量部に対して０．１〜２０重量部含有させたものである請求項１、２、３または４に記載のマイナスイオン発生建築用砂壁状塗材。
【請求項６】
マイナスイオン発生紛体組成物が、粒径０．０１μ〜５０μを有し、トルマリン粉末（比重Ａ、平均粒子径ａ）と電融安定化酸化ジルコニウムを除くジルコニウム化合物粉末（比重Ｂ、平均粒子径ｂ）との混合物からなり、トルマリン粉末１００重量部に対して電融安定化酸化ジルコニウムを除くジルコニウム化合物粉末が下記（１）式：
【数１】
2004137764.tif 000012
で示される量が配合されてなるものである請求項１、２、３、４または５に記載のマイナスイオン発生建築用砂壁状塗材。
【請求項７】
マイナスイオン発生紛体組成物が、粒径０．０１μ〜５０μを有し、トルマリン粉末（比重Ａ、平均粒子径ａ）と電融安定化酸化ジルコニウム粉末（比重Ｃ、平均粒子径ｃ）との混合物であって、トルマリン粉末１００重量部に対して電融安定化酸化ジルコニウム粉末が下記（２）式：
【数２】
2004137764.tif 000013
で示される量が配合されてなるものである請求項１、２、３、４または５に記載のマイナスイオン発生建築用砂壁状塗材。
【発明の詳細な説明】
【０００１】
【発明の属する技術分野】
本発明は、家屋の部屋の壁面に塗布する建築用砂壁状塗材に係り、特にマイナスイオン発生建築用砂壁状塗材に関する。
【０００２】
【従来の技術】
マイナスイオンは、人体の精神衛生上に好影響を与えることが一般に知られており、このマイナスイオンは、樹木の生い茂った森林の中、滝壷の周辺、海辺等に多く存在している。このようなマイナスイオンが多く発生している場所では、爽やかさを満喫でき、気分が爽快になることから、最近マイナスイオンの有する種々の効果が着目され、マイナスイオンを発生する各種の製品、基材等が提案されてきている。
【０００３】
ところで、このマイナスイオンについては、我々の生活環境下においても皆無なものではなく、微量ながら存在していることが知られている。しかしながら、マイナスイオン自体の存在は、森林のなかのように多く存在することはなく、爽やかな状態を作り出すほどではない。したがって、意図的にマイナスイオンを発生させることが行われているが、実際のところ、日常の生活空間では簡単にマイナスイオンを生成することは困難な状態にあった。
【０００４】
しかしながら、本発明者等は、トルマリン粉末と電融安定化酸化ジルコニウム粉末とのある特定割合の混合物、あるいは、トルマリン粉末と電融安定化酸化ジルコニウムを除くジルコニウム化合物粉末との特定割合の混合物が、いわゆる静止状態においても良好にマイナスイオンを発生させるマイナスイオン発生紛体組成物となることを確認し、このものは既に特許出願を完了させている（特許文献１）。
【０００５】
【特許文献１】
特願２００１−０６０２４１号
【０００６】
今回、本発明者等はかかるマイナスイオン発生紛体組成物を応用し、半永久的にマイナスイオンを発生させることができる身近な室内用建築材料を開発検討していた過程で、家屋の部屋の壁面に塗布する建築用砂壁状塗材中にマイナスイオン発生紛体組成物を含有させることにより、室内で極めて良好にマイナスイオンを発生させ得ることができることを見出した。その上、マイナスイオン発生紛体組成物を含有させた建築用砂壁状塗材を塗工した塗膜は防カビ性能に優れると共に、また室内での防腐効果にも優れ、シックハウス等で問題とされる揮発性有機化合物の発生が少なく、さらに塗工後の初期臭気量が極めて少ないものであることを見出し、本発明を完成させるに至った。
【０００７】
【発明が解決しようとする課題】
したがって本発明は、室内で極めて良好にマイナスイオンを発生させることができ、防カビ性能に優れ、揮発性有機化合物の発生量が少なく、また塗工後の初期臭気量が極めて少ない建築用砂壁状塗材を提供することを課題とする。
【０００８】
【課題を解決するための手段】
かかる課題を解決するための基本的態様である請求項１に記載の本発明は、アクリル樹脂系エマルジョン、難燃性付与材、無機充填材および水からなる建築用砂壁状塗材中に、マイナスイオン発生紛体組成物を含有させたことを特徴とするマイナスイオン発生建築用砂壁状塗材である。
【０００９】
より具体的な請求項２に記載の発明は、アクリル樹脂系エマルジョンがアクリル・スチレン樹脂系エマルジョンであるマイナスイオン発生建築用砂壁状塗材である。
【００１０】
さらに具体的な請求項３に記載の発明は、難燃性付与材が水酸化アルミニウムであり、無機充填材が酸化チタンおよび炭酸カルシウムであるマイナスイオン発生建築用砂壁状塗材である。
【００１１】
また請求項４に記載の発明は、マイナスイオン発生紛体組成物を含有させる建築用砂壁状塗材が、樹脂系エマルジョンが固形分換算で５〜３０重量部、難燃性付与材が２５〜７０重量部、無機充填材が５〜５０重量部および水からなるものであるマイナスイオン発生建築用砂壁状塗材である。
【００１２】
本発明が提供するマイナスイオン発生建築用砂壁状塗材にあっては、砂壁状塗材塗材１００重量部中に、後記するマイナスイオン発生紛体組成物を０．１〜２０重量部含有させることで、マイナスイオンを効果的に発生させることができると共に、あわせてその他の種々の効果が発揮できることが判明した。したがって請求項５に記載の発明は、請求項１ないし４のマイナスイオン発生建築用砂壁状塗材において、マイナスイオン発生紛体組成物が、建築用砂壁状塗材１００重量部に対して０．１〜２０重量部含有させたものであるマイナスイオン発生建築用砂壁状塗材である。
【００１３】
また請求項６に記載の発明は、上記した請求項１ないし５に記載のマイナスイオン発生建築用砂壁状塗材において、含有させるマイナスイオン発生紛体組成物が、粒径０．０１μ〜５０μを有し、トルマリン粉末（比重Ａ、平均粒子径ａ）と電融安定化酸化ジルコニウムを除くジルコニウム化合物粉末（比重Ｂ、平均粒子径ｂ）との混合物からなり、トルマリン粉末１００重量部に対して電融安定化酸化ジルコニウムを除くジルコニウム化合物粉末が下記（１）式：
【数３】
１００Ｂｂ３／３Ａａ３〜１０００Ｂｂ３／Ａａ３重量部　　（１）
で示される量が配合されてなるものであるマイナスイオン発生建築用砂壁状塗材である。
【００１４】
さらに請求項７に記載の発明は、同様、上記した請求項１ないし５に記載のマイナスイオン発生建築用砂壁状塗材において、含有させるマイナスイオン発生紛体組成物が、粒径０．０１μ〜５０μを有し、トルマリン粉末（比重Ａ、平均粒子径ａ）と電融安定化酸化ジルコニウム粉末（比重Ｃ、平均粒子径ｃ）との混合物であって、トルマリン粉末１００重量部に対して電融安定化酸化ジルコニウム粉末が下記（２）式：
【数４】
２５Ｃｃ３／Ａａ３〜１０００Ｃｃ３／Ａａ３重量部　　（２）
で示される量が配合されてなるものであるマイナスイオン発生建築用砂壁状塗材である。
【００１５】
すなわち、本発明の建築用砂壁状塗材中に配合させるマイナスイオン発生紛体組成物にあっては、トルマリン粉末と電融安定化酸化ジルコニウムを除くジルコニウム化合物粉末あるいは電融安定化酸化ジルコニウム粉末の混合物からなるものであることより、そのマイナスイオン発生紛体組成物の粒径を小さなものとし、かつその配合量を低く抑えることにより、マイナスイオンの生成量を自由に選択することができると共に、塗材自体にマイナスイオン発生紛体組成物自体に基づく着色化を防止することができるのである。
【００１６】
【発明の実施の形態】
本発明が提供するマイナスイオン発生建築用砂壁状塗材は、その基本的態様として、建築用砂壁状塗材中に、粒径０．０１μ〜５０μのマイナスイオン発生紛体組成物を含有させてなるものである。
【００１７】
この場合の建築用砂壁状塗材としては、具体的には、エマルジョンタイプの樹脂と共に、難燃性付与剤、無機充填材および水を配合した室内用の砂壁状塗材である。より詳細には、使用するエマルジョンの樹脂には、建築用塗材（塗料）に求められる耐候性、耐水性などに優れる性能を備えるものとして、アクリル樹脂系エマルジョン、アクリル・シリコン樹脂系エマルジョン、アクリル・スチレン樹脂系エマルジョンなどを挙げることができる。かかるアクリル樹脂系エマルジョンとしては、固形分４０〜６０％のものが好ましく、特に、固形分が５０％前後のものがよい。ことにアクリル・スチレン樹脂系エマルジョンから形成される樹脂皮膜は、空気、蒸気などの透過性が良好なものであり、室内の壁材として塗工（塗布）した場合にあっても、いわゆる透過性のある壁材として仕上げることができる。その参考のためにＪＩＳＺ０２０８に規定の測定方法による蒸気透過量を示せば、アクリル・スチレン樹脂系エマルジョンにあっては１７０ｇ／ｍ２／２４時間であるのに、塩化ビニリデン樹脂系エマルジョンにあっては３０ｇ／ｍ２／２４時間という低い数値を示している。
【００１８】
本発明の建築用砂壁状塗材中に配合されるエマルジョンタイプの樹脂量は、塗材１００重量部に対して固形分換算で５〜３０重量部である。
【００１９】
また、本発明の建築用砂壁状塗材中に配合される難燃性付与材としては、無機系難燃剤が好ましく、具体的には、赤リン、酸化スズ、三酸化アンチモン、水酸化ジルコニウム、メタホウ酸バリウム、水酸化アルミニウム、水酸化マグネシウムなどが挙げられるが、なかでも水酸化アルミニウムが好結果を与えた。また無機充填材としては、分解などの物理的、化学的な変化を起こさない無機充填材として使用されるものであればよく、具体的には、炭酸マグネシウム、マグネシウム系ケイ酸塩、酸化アルミニウム、水酸化アルミニウム、水酸化マグネシウム、タルク、ハイドロタルサイト、酸化チタンなどの無機質充填材が挙げられる。これらの無機充填材は単数でも、また複数種組合せて使用してもよく、特に炭酸カルシウムと酸化チタンの組合せにより、好結果を与えた。
【００２０】
その場合の難燃性付与材の配合量は、塗材１００重量部中２５〜７０重量部であり、また、無機充填材の配合量は５〜５０重量部である。５重量部未満であると、無機充填材としての機能が十分に発揮できず、また５０重量部を超えて配合してもそれ以上の効果が得られず、かえって塗膜の強度不足など不都合を生じる原因になる。
【００２１】
したがって、本発明の建築用砂壁状塗材として最も好ましいものは、アクリル・スチレン樹脂系エマルジョンが固形分換算で５〜３０重量部、水酸化アルミニウム２５〜７０重量部、酸化チタンおよび炭酸カルシウムの両者が合せて５〜５０重量部および水からなる建築用砂壁状塗材である。
【００２２】
一方、上記の建築用砂壁状塗材中に配合されるマイナスイオン発生紛体組成物は、その一形態として、トルマリン粉末（比重Ａ、平均粒子径ａ）と電融安定化酸化ジルコニウムを除くジルコニウム化合物粉末（比重Ｂ、平均粒子径ｂ）との混合物であって、トルマリン粉末１００重量部に対して電融安定化酸化ジルコニウムを除くジルコニウム化合物粉末が、１００Ｂｂ３／３Ａａ３〜１０００Ｂｂ３／Ａａ３重量部配合されてなるものである。
【００２３】
また、別の形態のマイナスイオン発生紛体組成物は、トルマリン粉末（比重Ａ、平均粒子径ａ）と電融安定化酸化ジルコニウム粉末（比重Ｃ、平均粒子径ｃ）との混合物であって、トルマリン粉末１００重量部に対して電融安定化酸化ジルコニウム粉末が、２５Ｃｃ３／Ａａ３〜１０００Ｃｃ３／Ａａ３重量部配合されてなるものである。
【００２４】
すなわち、本発明のマイナスイオン発生建築用砂壁状塗材に配合されるマイナスイオン発生紛体組成物は、トルマリン粉末を含有した紛体組成物であり、トルマリンによるマイナスイオン化の効果を安全に高めるようにしたものである。
【００２５】
この場合、トルマリンのマイナスイオン発生機能を効果的に発揮させるには、トルマリンを粉末化して空気との接触面積を大きくすることが必要である。しかしながら、トルマリンを単に粉末化しても、一般的に、トルマリン粉末に対して、空気の乱流、温度差、湿度差、圧力、摩擦力等の外的作用が働かないと、その電気的特性を発揮せず、マイナスイオンを発生する機能が極めて微弱なものとなる。また外的作用に加えても継続的にはその電気的特性を発揮しない。ところが、トルマリン粉末と共に、ジルコニウム化合物粉末を使用すると、トルマリンからのマイナスイオン発生が極めて多量となることことが判明した。
【００２６】
本発明で使用できるトルマリンは、一般に珪酸塩鉱物であり、電荷の自発分極性を有し、著しい圧電性や集電性を示すことから、電気石とも称されるものである。具体的には、リチア電気石と呼ばれるもの、ショールトルマリンと呼ばれるもの、ドラバイトトルマリンと呼ばれるものが知られているが、いずれのものも使用できるが、本発明においてはトルマリンとしては、リチア電気石を用いるのが好ましい。
【００２７】
トルマリン粉末粒子の大きさは、小さいほど空気中の水分子と接触する面積が大きくなり、マイナスイオン発生が効果的の行われることになり好ましいものである。トルマリン粉末の好適な大きさは平均粒子径で、０．１μ〜５０μである。特に本発明の建築用砂壁状塗材中に配合させ、その塗料にトルマリン粉末の添加による着色を回避するためには、トルマリン粉末の粒子径は小さなもであることが必要である。具体的には、その粒子径は、０．０１μ〜０．６μ、より好ましくは、０．０５μ程度であるのがよい。なお、樹脂塗料に添加による着色を回避する必要がない場合には、トルマリン粉末の粒子径は、５０μまでのものを使用することができる。
【００２８】
本発明で使用できるジルコニウム化合物としては、ケイ酸ジルコニウム、金属ジルコニウム、酸化ジルコニウム、炭酸ジルコニルアンモニウム、オキシ塩化ジルコニウム、電融安定化酸化ジルコニウム、安定化ジルコニアなどを挙げることができる。
【００２９】
これらのジルコニウム化合物は、純度１００％のものが最も好ましいが、必ずしも純度１００％でなくてもマイナスイオン発生機能を励起活性させ、マイナスイオン発生の向上が認められるものである。ジルコニウム化合物の純度は７０％以上であれば本発明の効果が認められ、好ましくは８０％以上、最も好ましくは９０％以上である。
【００３０】
これらのジルコニウム化合物の中でも、電融安定化酸化ジルコニウムは、特にトルマリンのマイナスイオン発生機能を励起活性させる作用が強く、もっとも好ましいものである。
【００３１】
電融安定化酸化ジルコニウムは、ジルコンサンドをアーク溶融してＳｉ（シリカ）を蒸発することにより得ることができる。この電融安定化酸化ジルコニウムは、無機質材料メーカー等がすでに多くのセラミックス等の無機質材料として使用している化合物であり、放射線（γ線）の放射も極めて微量なものであり、安全なものである。一般的希土類鉱石と無機材（電融安定化酸化ジルコニウム）の放射線量の比較を参考までに下記表に示した。
【００３２】
【表１】
放射線測定結果（γ線）
2004137764.tif 000002
【００３３】
上記したジルコニウム化合物または電融安定化酸化ジルコニウムを粉砕してジルコニウム化合物粉末若しくは電融安定化酸化ジルコニウム粉末とし、これをトルマリン粉末と混合することにより、トルマリンのマイナスイオン発生機能が向上でき、しかも放射線放射のない混合粉体組成物が得られるものである。
【００３４】
しかしながら、単に両者を混合しただけでは、必ずしもマイナスイオン発生機能を向上させることができるとは限らない。電融安定化酸化ジルコニウムを除くジルコニウム化合物粉末が、トルマリン粉末の個数の三分の一以上存在するときにマイナスイオン発生機能が向上することが確認された。
【００３５】
電融安定化酸化ジルコニウムを除くジルコニウム化合物粉末の場合には、当該ジルコニウム化合物粉末が、トルマリン粉末の個数の２倍以上存在するときに最もマイナスイオン発生機能が向上するものである。トルマリン粉末の個数よりも当該ジルコニウム化合物粉末の個数が少なくなるに従って、マイナスイオン生成機能は減少し、トルマリン粉末の個数の三分の一未満になるとマイナスイオンの発生機能は急速に少なくなる。
【００３６】
一方、電融安定化酸化ジルコニウム粉末の場合には、トルマリン粉末に作用してマイナスイオン発生させる機能が強いので、他のジルコニウム化合物粉末と異なり、トルマリン粉末の個数の四分の一未満になるまではマイナスイオンの発生機能は急速に少なくなることはない。
【００３７】
なお、電融安定化酸化ジルコニウムを除くジルコニウム化合物粉末や電融安定化酸化ジルコニウム粉末の個数がトルマリン粉末の個数より１０倍以上多くなった場合には、マイナスイオン発生機能の向上はわずかとなり、しかも電融安定化酸化ジルコニウムを除くジルコニウム粉末や電融安定化酸化ジルコニウム粉末を多量に使用することは、経済的な面から効果的ではないものである。
【００３８】
したがって、本発明においては、電融安定化酸化ジルコニウムを除くジルコニウム化合物粉末の個数は、トルマリン粉末の１／３〜１０／１の個数を存在させるのが好ましく、電融安定化酸化ジルコニウム粉末の場合にはトルマリン粉末の１／４〜１０／１の個数を存在させるのが好ましいものである。すなわち、トルマリン粉末の比重がＡ（ｇ／ｃｃ）で平均粒子径ａ（ｃｍ）とした場合、比重Ｂ（ｇ／ｃｃ）で平均粒子径ｂ（ｃｍ）の電融安定化酸化ジルコニウムを除くジルコニウム化合物粉末は、トルマリン粉末１００重量部に対して１００Ｂｂ３／３Ａａ３〜１０００Ｂｂ３／Ａａ３重量部を混合するのがよいものである。好ましくは、５０Ｂｂ３／Ａａ３〜５００Ｂｂ３／Ａａ３重量部を混合するのがよい。最も好ましくは、１００Ｂｂ３／Ａａ３〜３００Ｂｂ３／Ａａ３重量部を混合するのがよい。
【００３９】
また、トルマリン粉末の比重がＡ（ｇ／ｃｃ）で平均粒子径ａ（ｃｍ）とした場合、比重Ｃ（ｇ／ｃｃ）で平均粒子径ｃ（ｃｍ）の電融安定化酸化ジルコニウム粉末は、トルマリン粉末１００重量部に対して２５Ｃｃ３／Ａａ３〜１０００Ｃｃ３／Ａａ３重量部を混合するのがよいものである。好ましくは、４０Ｃｃ３／Ａａ３〜４００Ｃｃ３／Ａａ３重量部を混合するのがよい。最も好ましくは、７０Ｃｃ３／Ａａ３〜２５０Ｃｃ３／Ａａ３重量部を混合するのがよい。
【００４０】
トルマリン粉末と電融安定化酸化ジルコニウムを除くジルコニウム粉末または電融安定化酸化ジルコニウム粉末は、上記したとおりの混合比率で混合することにより、マイナスイオン発生機能は向上するものであるが、よりその機能の向上を効率的にするには、トルマリン粉末１個に対して電融安定化酸化ジルコニウムを除くジルコニウム粉末が１／３個（電融安定化酸化ジルコニウムを除くジルコニウム化合物粉末１個に対してトルマリン粉末３個）〜１０個、またはトルマリン粉末１個に対して電融安定化酸化ジルコニウム粉末が１／４個（電融安定化酸化ジルコニウム粉末１個に対してトルマリン粉末４個）〜１０個が精密に分散されるのが望ましい。
【００４１】
トルマリン粉末と電融安定化酸化ジルコニウムを除くジルコニウム化合物粉末や、電融安定化酸化ジルコニウム粉末とを均一に分散する方法としては、通常使用されている撹拌翼型の混合機、空気流型混合機で粉末状態のままで混合してもよいし、粉末を水などの液体中に分散させ、撹拌翼を使用して混合したり、液流で混合したりしてもよい。さらには、精密分散状態に混合するための特殊混合機、例えば、ラモンドスターラーを使用したラモンドミキサーなどを使用して混合してもよい。
【００４２】
本発明で使用する建築用砂壁状塗材中に、マイナスイオン発生粉体組成物を配合するには、砂壁状塗材を製造する原材料中に配合し、その後砂壁状塗材を製造するようにしてもよいし、製造された建築用砂壁状塗材中に配合するようにしてもよい。
【００４３】
建築用砂壁状塗材に配合するマイナスイオン発生粉体組成物の量は、一概に限定し得ないが、建築用砂壁状塗材１００重量部に対して、０．１〜２０重量部の範囲で適宜変更させ、含有させることができる。
なお、建築用砂壁状塗材中へのマイナスイオン発生紛体組成物の分散性を確保するために、分散剤を配合させることもできる。その場合の分散剤の配合量は、建築用砂壁状塗材１００重量部に対し０．１〜５．０の重量部の比で配合すればよい。
【００４４】
このように建築用砂壁状塗材中に粒径０．０１〜５０μのマイナスイオン発生紛体組成物が配合された本発明のマイナスイオン発生建築用砂壁状塗材は、一般的な塗工方法で壁面に塗布されるが、その塗工量は、０．９〜３．０ｋｇ／ｍ２程度の量で塗工するのがよい。
【００４５】
【実施例】
以下に本発明のマイナスイオン発生建築用砂壁状塗材について、実施例に基づき詳細に説明するが、本発明はこれら実施例に限定されるものではない。
【００４６】
実施例１〜５：マイナスイオン発生紛体組成物
トルマリン粉末として、エルバイトトルマリン（比重３．０、平均粒径３μｍ）を使用し、ジルコニウム化合物粉末として珪酸ジルコニウム粉末（比重４．２、平均粒径２μｍ）を使用して、表１に示す配合のマイナスイオン発生粉体組成物を製造した。トルマリン粉末とジルコニウム化合物粉末とは、トルマリン粉末とジルコニウム化合物粉末とが精密分散されるようにラモンドミキサーにて混合して粉体組成物を得た。
【００４７】
それぞれの粉体組成物を、表面に１０μｍの導電層を形成したＡ４判大きさの硬質塩化ビニル樹脂板の導電層表面に、２５μｍの厚みに積層してそれぞれ測定サンプルを作成した。前記測定サンプルについて、測定室（温度２５℃、湿度７５％、無風状態、測定器以外の電気製品の電源を切った状態）で神戸電波社製のイオン発生測定器ＫＳＴ−９００を使用して１２０秒間のマイナスイオン発生数を測定した。その結果を表２に示す。
【００４８】
【表２】
2004137764.tif 000003
【００４９】
実施例６〜１０：マイナスイオン発生紛体組成物
ジルコニウム化合物粉末として、電融安定化酸化ジルコニウム粉末を使用する以外は実施例１〜５と同様にして、５種類のマイナスイオン発生粉体組成物を得た。この粉体組成物について実施例１〜９と同じ測定方法によりマイナスイオン発生数を測定した。その結果を表３に示す。
【００５０】
【表３】
2004137764.tif 000004
【００５１】
2004137764.tif 000005
【００５２】
2004137764.tif 000006
【００５３】
2004137764.tif 000007
【００５４】
2004137764.tif 000008
【００５５】
試験例１：
上記実施例１１および比較例で得たマイナスイオン発生建築用砂壁状塗材を用いて、マイナスイオンの発生状況を検討した。
方法：
縦３００ｍｍ、横２００ｍｍ角の木板に、上記実施例１１および比較例で得たマイナスイオン発生建築用砂壁状塗材をそれぞれ１．５〜１．７ｋｇ／ｍ２量で塗布した。縦３００ｍｍ、横３５０ｍｍ、高さ５５０ｍｍを有するアクリル樹脂製の箱内部に、前記で塗工した塗板を２枚用いて相対向させて放置した。２４時間その状態で放置した後、アクリル樹脂製の箱内のマイナスイオン発生量を、マイナスイオン測定器（ＩＣ−１０００：ユニバーサル企画社製）で測定した。
結果
その結果を以下の表４にまとめて示す。
【００５６】
【表４】
2004137764.tif 000009
【００５７】
上記の結果から明らかなように、本発明のマイナスイオン発生建築用砂壁状塗材（実施例１１）は、良好にマイナスイオンを発生させる砂壁状塗材であることが理解される。それに比較して、比較例の塩化ビニリデン樹脂系エマルジョンを用いたマイナスイオン発生建築用砂壁状塗材では、マイナスイオンを良好に発生させることは困難なものであった。
【００５８】
試験例２：
上記実施例１１と同様にして本発明のマイナスイオン発生建築用砂壁状塗材を得た。ただし塗材に対するマイナスイオン発生紛体組成物（実施例１の組成物）の含有量を、塗材１００重量部に対してそれぞれ０．５，１．０，２．０および３．０重量部とした。
これらのマイナスイオン発生建築用砂壁状塗材を、Ａ４サイズの板材に、２．０〜２．４ｋｇ／ｍ２量で塗布し、一般室内（温度１９．３℃／室温６５％）でその塗工板材の上方５ｍｍにおいてマイナスイオン発生量を、マイナスイオン測定器（ＩＣ−１０００：ユニバーサル企画社製）で測定した。
その結果を下記表５に示した。
【００５９】
【表５】
2004137764.tif 000010
【００６０】
試験例３：
広さ６畳の応接室の壁に、実施例１１で得た本発明のマイナスイオン発生建築用砂壁状塗材を２．０〜２．４ｋｇ／ｍ２量で１７ｍ２部分塗布し、２日間放置した。ついで塗工２日後に応接室内にある電化製品の電源をすべてオフにし、部屋を締め切った状態とし、密室状態でのマイナスイオンの発生状況を、経時的にマイナスイオン測定器（ＩＣ−１０００：ユニバーサル企画社製）で測定した。
なお、部屋の室温は１８．４℃、湿度は７２％であった。
その結果を下記表６に示した。
【００６１】
【表６】
2004137764.tif 000011
【００６２】
試験例４：防カビ効果
試験例１と同様の測定方法に準じて、同一条件で本発明のマイナスイオン発生建築用砂壁状塗材を塗工した塗板を、アクリル樹脂製の箱内部に２枚相対向して放置し、あわせて箱内部に食パン１枚を放置した。アクリル樹脂製箱を、常温常湿下に放置し、時間の経過と共に箱内部の食パンに、カビの発生が見られるか否かを検討した。
なお、比較例として、同様のアクリル樹脂製の箱内部に食パンのみを放置した例をおいた。
その結果、本発明のマイナスイオン発生建築用砂壁状塗材を塗工した塗板をアクリル樹脂製の箱内部においた試験例では、試験開始後１０日経過後でもカビの発生が認められないのに対して、比較例の場合には、試験開始後８日目で食パン表面上にカビの発生が認められた。
【００６３】
試験例５：遠赤外効果
室温２５℃、湿度６５％に設定された６畳部屋の壁面４面（１７ｍ２）に、実施例１１で得たマイナスイオン発生建築用砂壁状塗材を２．０〜２．４ｋｇ／ｍ２量で塗布した。
この部屋内部でのマイナスイオンの発生量を前記のマイナスイオン測定器（ＩＣ−１０００：ユニバーサル企画社製）で経時的に測定した結果、常時１，２００〜２，０００個／ｃｃのマイナスイオンの発生が認められた。
【００６４】
この部屋に上半身衣服を着用していない成人男性が入り、体表面の温度変化をサーモグラフィー測定器（ＴＶ−２０００：日本アビオックス社製）で測定したところ、腹部の体表面温度は、当初３０℃あったものが、２０分後には３２．５℃、さらに４０分後には３４℃まで上昇し、顕著な温度上昇が認められた。
なお、その後、当該部屋から退出後、マイナスイオン発生建築用砂壁状塗材を壁面に塗布していない同様の大きさを有する６畳部屋に戻った結果、腹部体表面の温度は３０分後に３１℃まで低下し、その後昇温することはなかった。
比較のため、同じ成人男性を、マイナスイオン発生建築用砂壁状塗材を塗工しない部屋に入って体表面の温度変化をサーモグラフィー測定器（ＴＶ−２０００：日本アビオックス社製）で測定したが、腹部の体表面温度の変化は認められなかった。
なお、両方の部屋とも室温は同一に設定してあった。
【００６５】
【発明の効果】
以上記載のように、本発明が提供するマイナスイオン発生建築用砂壁状塗材によれば、かかる塗材を家屋の壁面に塗布することにより、室内で極めて良好にマイナスイオンを発生させ得ることができる。
また、マイナスイオン発生紛体組成物を含有させることにより塗工した建築用砂壁状塗材自身について防カビ性能に優れ、さらに室内部のものに対してもカビの発生を抑える効果がある。
さらに、シックハウス等で問題とされる揮発性有機化合物の発生量を少なくするものであり、そのうえ塗工後の初期臭気量が極めて少ない利点を有するものである。
【００６６】
また、本発明のマイナスイオン発生建築用砂壁状塗材中に含有されるマイナスイオン発生組成物は、希有元素（希土類）を含有する鉱石を一切使用しておらず、放射線の放射量は極めて微量であり、人体に対して安全であり、しかも人体に対して新陳代謝の促進、血行促進、快眠、制汗、食欲増進等の精神上の機能的な効果があるとされるマイナスイオンを多量に発生させる利点を有している。